(57)【要約】【課題】本発明は、包装スピードを下げることなく見栄えの良い包装体を作製でき、かつ小型昆虫の侵入を確実に阻止することができる、フィルムを提供することを目的とする。【解決手段】孔を有するフィルムであって、孔の輪郭線が、曲率半径方向外側に位置する曲線部と、曲率半径方向内側に位置する曲線部とを含む、同じ側に曲率中心を有する曲線部を少なくとも２つ含む、ことを特徴とする、フィルム、該フィルムを用いた包装体、該フィルムを用いたロール体。【選択図】図１
2020186020.tif 000002
【特許請求の範囲】
【請求項１】
孔を有するフィルムであって、
前記孔の輪郭線が、曲率半径方向外側に位置する曲線部と、曲率半径方向内側に位置する曲線部とを含む、同じ側に曲率中心を有する曲線部を少なくとも２つ含む、
ことを特徴とする、フィルム。
【請求項２】
前記曲率半径方向外側に位置する曲線部の延在長さが、１００μｍ以上６００μｍ以下である、請求項１に記載のフィルム。
【請求項３】
前記曲率半径方向外側に位置する曲線部の両末端間の直線長さが、１００μｍ以上３００μｍ以下である、請求項１又は２に記載のフィルム。
【請求項４】
前記曲率半径方向外側に位置する曲線部の両末端間を結ぶ直線と、前記曲率半径方向外側に位置する曲線部との最大距離が、１μｍ以上３００μｍ以下である、請求項１〜３のいずれか１項に記載のフィルム。
【請求項５】
前記曲率半径方向内側に位置する曲線部の延在長さが、１００μｍ以上６００μｍ以下である、請求項１〜４のいずれか１項に記載のフィルム。
【請求項６】
前記曲率半径方向内側に位置する曲線部の両末端間の直線長さが、１００μｍ以上３００μｍ以下である、請求項１〜５のいずれか１項に記載のフィルム。
【請求項７】
前記曲率半径方向内側に位置する曲線部の両末端間を結ぶ直線と、前記曲率半径方向内側に位置する曲線部との最大距離が、１μｍ以上３００μｍ以下である、請求項１〜６のいずれか１項に記載のフィルム。
【請求項８】
前記曲率半径方向外側に位置する曲線部と、曲率半径方向内側に位置する曲線部との最大距離が１μｍ以上３００μｍ以下である、請求項１〜７のいずれか１項に記載のフィルム。
【請求項９】
前記孔の面積が１００μｍ２〜４５０００μｍ２である、請求項１〜８のいずれか１項に記載のフィルム。
【請求項１０】
前記フィルムを１４０℃で３秒間加熱した時、孔が略円形に変形する、請求項１〜９のいずれか１項に記載のフィルム。
【請求項１１】
前記フィルムを１４０℃で３秒間加熱した時、該加熱前後での前記孔の拡大率が１００〜２００％となる、請求項１〜１０のいずれか１項に記載のフィルム。
【請求項１２】
穿孔加工した加工部において、前記孔の密度が１０〜１００個／ｃｍ２である、請求項１〜１１のいずれか１項に記載のフィルム。
【請求項１３】
弁当・惣菜が請求項１〜１２のいずれか１項に記載のフィルムで包装されていることを特徴とする、弁当・惣菜包装体。
【請求項１４】
カット野菜が請求項１〜１２のいずれか１項に記載のフィルムで包装されていることを特徴とする、カット野菜包装体。
【請求項１５】
請求項１〜１２のいずれか１項に記載のフィルムが紙管に巻きつけられていることを特徴とする、ロール体。
【発明の詳細な説明】
【技術分野】
【０００１】
本発明は、フィルムに関する。具体的には、熱収縮によって被包装物に密着して収縮させる、フィルムに関する。特に、弁当容器や惣菜の容器等の包装後に電子レンジで再加熱される被包装物の包装に適した熱収縮性のフィルムに関する。
【背景技術】
【０００２】
包装用収縮フィルムは、被包装物の形状や大きさに依らず、同時に複数個の製品を迅速かつタイトに包装することができ、得られた包装物は外観が美しく、ディスプレイ効果を発揮し、商品価値を高め、また内容物を衛生的に保ち、視覚による品質確認が容易なことから、食品、雑貨等の包装に多用されている。
【０００３】
かかる包装用収縮フィルムを用いた包装方法としては、フィルムに少し余裕を持たせて内容物を一次包装した後、熱風等によりフィルムを熱収縮させる方法が一般的であり、ピローシュリンク包装がその代表例である。この方法は、一般的には、容器やトレーに収納された食品等の被包装物をフィルムで筒状に覆い、次に回転ローラー式等のセンターシール装置にて被包装物の裏面にシール線がくるように合掌ヒートシールし、続いて該筒状フィルムの両開放端をヒートシールして袋状とし、シュリンクトンネルと呼ばれるボックス内で熱風によって加熱処理をして、あらかじめ付設した針孔より内部の空気を脱気しながらこれを加熱収縮させる。このピローシュリンク包装には上記以外にも三方シール、及び四方シールした袋状フィルムを加熱する方法等がある。
【０００４】
このような針孔を設けたフィルムを用いた、ピローシュリンク包装を施す被包装物の主な例として、弁当や惣菜を入れた蓋付きのポリスチレン製やフィラー入りポリプロピレン（ＰＰ）製等の耐熱容器、肉や魚を入れた蓋の無い発泡ポリスチレン製、ＰＰ製、紙製等のトレー等が挙げられ、いずれの場合も容器やトレーを、余裕を持たせてゆったり包装し、その後に熱風を吹き付けて収縮させる方法が挙げられる。
【０００５】
ところで、弁当や惣菜といった被包装物の包装においては、包装後に電子レンジでの再加熱が行われることが多く、容器の密閉性が高いと、内部の空気が膨張し、嵌合部の外れや、容器が熱と圧力によって、変形しやすくなるため、容器内の具材の汁やソース類が容器外に流れ出やすくなり、容器外部が汚れやすくなる。そのため、レンジ加熱時の圧力を適度に解放させるために、容器蓋の天面１〜２か所が蒸気口としてＵ字型に打ち抜かれている。
【０００６】
一方で上記収縮包装の際に付設する針穴が大きすぎると、弁当や総菜の流通時に針孔よりノミバエ等の小型昆虫が侵入して、更には蒸気口より、内部に侵入する等の異物混入のおそれがある。
この例としては、大根や白菜等の野菜を１／２や１／４にカットしたものを直接フィルムで包装するカット野菜包装が挙げられ、異物混入の問題は同様であり、包装時の空気抜き孔から、虫の侵入を防止することが必要となる。
【０００７】
また、昨今、これらの弁当・惣菜・カット野菜等は、パックセンターで一括に包装し出荷されている。１日当たりに莫大な量の包装体を作製する必要があるため、包装の速度を上げることは非常に重要となっている。
【０００８】
上述のような諸課題への取り組みとして、例えば、特許文献１には、ダイヤモンドロールを用いて形成した貫通孔を有するフィルムが開示されている。
【先行技術文献】
【特許文献】
【０００９】
【特許文献１】特許第３９８３３６５号公報
【発明の概要】
【発明が解決しようとする課題】
【００１０】
包装時に貫通孔が包装機と接触する部分に存在していると、孔がノッチとなり裂けが生じてしまうため、フィルム上に貫通孔を加工形成できる部分は限られている。
しかしながら、特許文献１の手法では形成できる孔のサイズにばらつきが生じやすいため、包装時に十分に脱気するには、フィルムに穿孔加工された加工部分において孔の密度が高いかサイズの大きい孔を開けたフィルムを使用しなければならない。
孔密度が高いフィルムを用いると、包装体の見栄えが悪くなることや、輸送時の刺激・衝撃によって孔が連結し小型昆虫が包装体内部に侵入しやすくなること等のデメリットが生じる。
孔のサイズの大きいフィルムを使用した場合には、言うまでもなく小型昆虫が侵入しやすくなる。
【００１１】
従って、小型昆虫の包装体内部への侵入を防ぐのはもちろんのこと、包装スピードを下げることなく、見栄えよく包装することができる孔の密度・サイズを持つ、フィルムが現状求められている。
【００１２】
本発明は、包装スピードを下げることなく見栄えの良い包装体を作製でき、かつ小型昆虫の侵入を確実に阻止することができる、フィルムを提供することを目的とする。
【課題を解決するための手段】
【００１３】
すなわち、本発明は下記の通りである。
［１］
孔を有するフィルムであって、
前記孔の輪郭線が、曲率半径方向外側に位置する曲線部と、曲率半径方向内側に位置する曲線部とを含む、同じ側に曲率中心を有する曲線部を少なくとも２つ含む、
ことを特徴とする、フィルム。
［２］
前記曲率半径方向外側に位置する曲線部の延在長さが、１００μｍ以上６００μｍ以下である、［１］に記載のフィルム。
［３］
前記曲率半径方向外側に位置する曲線部の両末端間の直線長さが、１００μｍ以上３００μｍ以下である、［１］又は［２］に記載のフィルム。
［４］
前記曲率半径方向外側に位置する曲線部の両末端間を結ぶ直線と、前記曲率半径方向外側に位置する曲線部との最大距離が、１μｍ以上３００μｍ以下である、［１］〜［３］のいずれかに記載のフィルム。
［５］
前記曲率半径方向内側に位置する曲線部の延在長さが、１００μｍ以上６００μｍ以下である、［１］〜［４］のいずれかに記載のフィルム。
［６］
前記曲率半径方向内側に位置する曲線部の両末端間の直線長さが、１００μｍ以上３００μｍ以下である、［１］〜［５］のいずれかに記載のフィルム。
［７］
前記曲率半径方向内側に位置する曲線部の両末端間を結ぶ直線と、前記曲率半径方向内側に位置する曲線部との最大距離が、１μｍ以上３００μｍ以下である、［１］〜［６］のいずれかに記載のフィルム。
［８］
前記曲率半径方向外側に位置する曲線部と、曲率半径方向内側に位置する曲線部との最大距離が１μｍ以上３００μｍ以下である、［１］〜［７］のいずれかに記載のフィルム。
［９］
前記孔の面積が１００μｍ２〜４５０００μｍ２である、［１］〜［８］のいずれかに記載のフィルム。
［１０］
前記フィルムを１４０℃で３秒間加熱した時、孔が略円形に変形する、［１］〜［９］のいずれかに記載のフィルム。
［１１］
前記フィルムを１４０℃で３秒間加熱した時、該加熱前後での前記孔の拡大率が１００〜２００％となる、［１］〜［１０］のいずれかに記載のフィルム。
［１２］
穿孔加工した加工部において、前記孔の密度が１０〜１００個／ｃｍ２である、［１］〜［１１］のいずれかに記載のフィルム。
［１３］
弁当・惣菜が［１］〜［１２］のいずれかに記載のフィルムで包装されていることを特徴とする、弁当・惣菜包装体。
［１４］
カット野菜が［１］〜［１２］のいずれかに記載のフィルムで包装されていることを特徴とする、カット野菜包装体。
［１５］
［１］〜［１２］のいずれかに記載のフィルムが紙管に巻きつけられていることを特徴とする、ロール体。
【発明の効果】
【００１４】
本発明は、包装スピードを下げることなく見栄えの良い包装体を作製でき、かつ小型昆虫の侵入を確実に阻止することができる、フィルムを提供することができる。
【図面の簡単な説明】
【００１５】
【図１】第一実施形態に係るフィルムに設けられた孔を上面視した模式図である。
【図２】第二実施形態に係るフィルムに設けられた孔を上面視した模式図である。
【図３】第三実施形態に係るフィルムに設けられた孔を上面視した模式図である。
【図４】その他の実施形態に係るフィルムに設けられた孔を上面視した模式図である。
【図５】その他の実施形態に係るフィルムに設けられた孔を上面視した模式図である。
【図６】その他の実施形態に係るフィルムに設けられた孔を上面視した模式図である。
【図７】その他の実施形態に係るフィルムに設けられた孔を上面視した模式図である。（Ａ）に上面図を示し、（Ｂ）に（Ａ）の拡大図を示す。
【図８】その他の実施形態に係るフィルムに設けられた孔を上面視した模式図である。（Ａ）に上面図を示し、（Ｂ）に（Ａ）の拡大図を示す。
【発明を実施するための形態】
【００１６】
以下、本発明のフィルムを添付図面に示す好適な実施形態に基づいて詳細に説明する。
なお、本発明は、以下の実施の形態に限定されるものではない。
【００１７】
（フィルム）
本実施形態のフィルムは、例えば穿孔加工により、孔が設けられたフィルムである。
本実施形態のフィルムでは、孔の輪郭線が、曲率半径方向外側に位置する曲線部（外側曲線部）と、曲率半径方向内側に位置する曲線部（内側曲線部）とを含む、同じ側に曲率中心を有する曲線部を少なくとも２つ含むことが肝要である。
なお、本実施形態において、孔とは、フィルムを貫通する貫通孔をいう。
【００１８】
＜第一実施形態＞
【００１９】
図１は、本発明のフィルムの第一実施形態をフィルムの上部から見た図である。なお、以下では、説明の都合上、図１中（図２〜図３についても同様）の紙面上側を「上（上方）」、紙面下側を「下（下方）」と言う。
なお、第一実施形態をフィルムの孔の形状については後述する。
【００２０】
本実施形態のフィルムは、ポリエチレン系フィルム、ポリプロピレン系フィルム等のポリオレフィンフィルム；ポリオレフィンとナイロンやエチレン−ビニルアルコール共重合体等の積層フィルム；等が挙げられ、中でも熱収縮力が比較的低いポリエチレン系フィルム、ポリプロピレン系フィルムが好ましく、ポリエチレン系フィルムがより好ましい。
【００２１】
上記ポリエチレン系フィルムを構成するポリエチレン系樹脂としては、例えば、エチレン−α−オレフィン共重合体、高圧法低密度ポリエチレン等が挙げられる。上記ポリエチレン系フィルムは、多層フィルムであってもよいし、単層フィルムであってもよい。
【００２２】
上記エチレン−α−オレフィン共重合体とは、エチレンと、炭素数が３〜１８のα−オレフィンから選ばれる少なくとも１種の単量体との共重合体をいう。
上記炭素数が３〜１８のα−オレフィンとしては、プロピレン、ブテン−１、ペンテン−１、４−メチル−ペンテン−１、ヘキセン−１、オクテン−１、デセン−１、ドデセン−１等が挙げられる。
上記エチレン−α−オレフィン共重合体を製造する際に用いられる重合触媒は、特に限定されないが、例えば、マルチサイト触媒やシングルサイト触媒等が挙げられる。
上記エチレン−α−オレフィン共重合体は、１種を単独で又は２種以上の密度やコモノマー種の異なるものを混ぜて用いてもよい。
【００２３】
上記高圧法低密度ポリエチレンは、高圧法で製造された低密度のポリエチレンであり、繰り返し単位のエチレンがランダムに分岐を持って結合し、長鎖分岐を有するポリエチレン系樹脂である。
高圧法低密度ポリエチレンの密度は、好ましくは０．９１０〜０．９２９ｇ／ｃｍ３であり、より好ましくは０．９１５〜０．９２９ｇ／ｃｍ３である。なお、「密度」は、ＪＩＳ  Ｋ  ６９２２に準じて測定される値を意味する。
高圧法低密度ポリエチレンの製造方法は、一般に公知の方法が使用できる。一般に１００〜３００℃、１００〜３５０ＭＰａの高温高圧下でパーオキサイド等の遊離基発生剤の存在下でエチレン及びα−オレフィンをオートクレーブ又はチューブリアクター等で重合することにより、高圧法低密度ポリエチレンを製造することができる。
【００２４】
本実施形態のフィルムは、延伸加工性を向上させ、押出安定性を向上させる観点から、フィルム中に、高圧法低密度ポリエチレンを５〜５０質量％使用していてもよい。高圧法低密度ポリエチレンの使用量は、８〜４０質量％であることが好ましく、１０〜３０質量％であることがより好ましい。高圧法低密度ポリエチレンを５０質量％以下とすることで、熱収縮包装時の破断伸びが向上し、裂けトラブルを減少しやすくなる。
【００２５】
本実施形態のフィルムを多層化する場合は、フィルムに柔軟性と延伸安定性を付与することができる観点から、内部層にエチレン−α−オレフィン共重合体とともにエチレン−酢酸ビニル共重合体を含有させることが好ましい。内部層に使用するエチレン−酢酸ビニル共重合体を含有させることが好ましい。内部層に使用するエチレン−酢酸ビニル共重合体において、酢酸ビニルの含有量が増加するほど、融点が下がり柔軟になる。酢酸ビニル含有量としては、エチレン酢酸ビニル共重合体中に１〜３０質量％が好ましく、より好ましくは１〜２０質量％、さらに好ましくは１〜１５質量％である。
【００２６】
本実施形態のフィルムには、フィルムの透明性を損なわない限り、０〜３０質量％の範囲の、ポリプロピレン系樹脂、スチレン系樹脂、ポリブテン系樹脂、エチレン系樹脂等の樹脂を含んでもよい。また、多層化して、これらの樹脂を内部層として用いてもよい。
【００２７】
本実施形態のフィルムは、耐熱性が付与されるという観点や、５〜１５μｍ程度の厚さでも安定して延伸を行うことができるという観点から、架橋処理を行ったフィルムが好ましい。
架橋度の尺度としてはゲル分率が用いられる。ここで、ゲル分率とは、沸騰パラキシレンにフィルムを１２時間浸漬した後、溶解しないで残存している部分の割合であり、次式により表される。
ゲル分率（質量％）＝（浸漬後のフィルムの質量／浸漬前のフィルムの質量）×１００
本実施形態のフィルムのゲル分率は、フィルムの延伸性や耐熱性の観点から、５〜４０質量％であることが好ましく、１０〜３５質量％であることがより好ましい。
【００２８】
架橋処理の方法としては、例えば、電子線、紫外線、Ｘ線、α線、γ線等のエネルギー線の照射が挙げられる。架橋処理の好ましい照射線量の範囲は１０〜１５０ｋＧｙであり、ヒートシール性と延伸安定性の観点から２０〜１２０ｋＧｙがより好ましい。
【００２９】
本実施形態のフィルムとしては、延伸処理を施したフィルムが好ましい。具体的には、未延伸の熱収縮性フィルムに架橋処理を行い、各層を構成する樹脂の融解ピーク温度より１０℃以上高い温度で、流れ方向及び／又は幅方向に６倍以上の逐次二軸延伸又は同時二軸延伸を行うことが好ましい。延伸の方法としては、特にダブルバブルインフレーション法によるのが好ましく、該方法は１０μｍ程度の薄いフィルムを延伸するのに好適である。
【００３０】
なお、本明細書において、流れ方向（ＭＤ方向）とは、フィルム形成時の押出方向をいい、幅方向（ＴＤ方向）とは、フィルム表面において押出方向に直交する方向をいう。
【００３１】
ダブルバブルインフレーション法によって製膜する製造方法としては、具体的には、以下の方法等が挙げられる。
押出機を用いて各層を構成する樹脂組成物を溶融押出して、１層ずつ環状ダイス内で順次合流させるか、環状ダイス内で１度に合流させて、多層のチューブ状未延伸原反を得る。このとき、１層につき１台の押出機を使用してもよいし、１台の押出機から環状ダイスに樹脂組成物が流入するまでに２つ以上に分割して、複数の層としてもよい。これを急冷固化したものを延伸機内に誘導し、延伸開始点の加熱温度を該樹脂組成物の融点−１０℃〜融点＋４０℃までの範囲に設定しながら、速度差を設けたニップロール間でエアー注入を行い、流れ方向、幅方向に、それぞれ４．０倍以上の延伸を行う。
延伸倍率の上限として、延伸安定性の観点から１２．０倍以下が好ましい。各層を構成する樹脂組成物の融点以上で延伸することで、高倍率延伸ができ、収縮率の高いフィルムが得られる。
【００３２】
本実施形態のフィルムは、１００℃の収縮率が、１％以上３０％未満であり、１１０℃の収縮率が、３０％以上９５％以下であることが好ましい。また、包装仕上がりが良好となる観点から、１４０℃の収縮率が、６８％以上９５％以下であることが好ましい。
ここで、収縮率とは、フィルムの流れ方向の収縮率と幅方向の収縮率の平均値である。
収縮率は、加熱前（収縮前）及び各温度で熱風乾燥器中３０分間加熱した後（収縮後）のフィルムの流れ方向及び幅方向の長さを測定し、測定した長さを用いて、各方向の収縮率を下記式より算出し、流れ方向の収縮率及び幅方向の収縮率の平均を算出することで求めることができる。
収縮率（％）＝｛（収縮前の長さ−収縮後の長さ）／収縮前の長さ｝×１００
【００３３】
本実施形態のフィルムは、収縮率が上記範囲であると、フィルムで熱収縮包装した包装容器を、電子レンジ加熱等で再加熱する時に被包装容器が変形しにくくなり、また、低温包装しやすくなる。ここでいう低温包装には、熱収縮包装時のシュリンクトンネルの設定温度の低温化、シュリンクトンネル内の通過時間の短縮、包装体からシール線を遠ざける、等を含み、収縮小皺を抑制することができる。
【００３４】
得られたフィルムは所定のサイズにスリット加工し、包装に用いることができる。
【００３５】
本実施形態のフィルムの厚みは、省資源とフィルムの実用性の観点から、５〜１５μｍであることが好ましいく、６〜１２μｍであることがより好ましく、７〜１０μｍであることがさらに好ましい。蓋付き容器の弁当や惣菜の包装用フィルムとしては、１０μｍ以下の厚みでも十分である。
【００３６】
本実施形態のフィルムは、構成するいずれかの層に界面活性剤や防曇剤が含まれていてもよい。例えば、グリセリン脂肪酸エステル、ポリグリセリン脂肪酸エステル、ソルビタン脂肪酸エステル、エチレンオキサイド付加物等の防曇剤、流動パラフィン等の可塑剤等の添加剤を、各層を構成する樹脂組成物に対して、０．１〜１０．０質量％含有すると、加工性や包装時のフィルムの走行性等が向上し好ましい。特に、透明性の観点から、各層を構成する樹脂組成物に対して、ポリグリセリン脂肪酸エステル等を０．５〜１０質量％配合するとより好ましく、帯電防止性と滑り性の観点も考慮すれば、０．８〜６質量％配合するのがさらに好ましい。
上記添加剤は、一種を単独で用いてもよいし、２種以上を組み合わせて用いてもよい。
【００３７】
本実施形態のフィルムは、構成するいずれかの層に、本来の特性と透明性を損なわない範囲で、天然シリカ、合成シリカ、飽和脂肪酸アマイド、不飽和脂肪酸アマイド、タルク等の滑剤が含まれていてもよい。
【００３８】
本実施形態のフィルムには、印刷用途にも適したフィルムとなる観点から、コロナ処理、オゾン処理、火炎処理等の表面処理を行ってもよい。上記表面処置は、穿孔処理前、穿孔処理後のどちらに行ってもよい。
印刷処理を行う場合には、被印刷面となる表面層を構成する樹脂組成物にグリセリン脂肪酸エステル等を０．５〜５．０質量％添加し、フィルム形成後、被印刷面にコロナ処理を行ってから、印刷処理を行うのが好ましい。帯電防止性やインク剥がれ防止の観点から、グリセリン脂肪酸エステル等の添加量としては、表面層を構成する樹脂組成物に対して、０．８〜３．０質量％であることがより好ましい。
【００３９】
さらに、本実施形態のフィルムは、構成するいずれかの層に、可塑剤として、アルコン（商標）、クリアロン（登録商標）、アイマーブ（登録商標）等の粘着付与樹脂や石油系樹脂を含んでもよい。上記可塑剤の含有量としては、各層を構成する樹脂組成物に対して０．１〜１０質量％とすると収縮性や透明性が向上する場合がある。
【００４０】
以下、本実施形態の第一実施形態のフィルムにおける孔の形状について詳述する。
【００４１】
図１に示すように、第一実施形態のフィルムの孔の平面視での形状は、アーチ形状をしている。
孔の輪郭線は、上に凸の曲線部Ａ−Ｂ−Ｃからなる輪郭部分と、上に凸の曲線部Ｄ−Ｅ−Ｆからなる輪郭部分とを有している。なお、点Ｂは、ＡからＣまでの曲線部の中点であり、点Ｅは、ＤからＦまでの曲線部の中点である。孔の輪郭線は、上記両輪郭部分に加えて、直線部Ａ−Ｄ及び直線部Ｃ−Ｆを有している。
孔は、Ａ−Ｂ−Ｃ−Ｆ−Ｅ−Ｄ―Ａの輪郭で囲まれた、アーチ形状である。
【００４２】
図１に示す例では、曲線部Ａ−Ｂ−Ｃ及び曲線部Ｄ−Ｅ−Ｆは、ともに円弧の一部である。しかしながら、本発明のフィルムでは、かかる構成に限定されることなく、曲線部Ａ−Ｂ−Ｃ及び曲線部Ｄ−Ｅ−Ｆの形状は、特に限定されることなく、楕円弧の一部、放物線の一部、双曲線の一部等であってもよい。
なお、本実施形態では、曲線部は、厳密な意味で、円弧の一部、楕円弧の一部、放物線の一部、双曲線の一部である必要はなく、平面視形状に影響のない程度（例えば、当該曲線の方向に直交する方向の長さ（幅）５０μｍ以下の程度、好適には３０μｍ以下の程度）において、ジグザグ形状、波形形状等となっていてもよい。
【００４３】
また、第一実施形態のフィルムでは、孔の方向は、特に限定されないが、包装時に裂けにくくする観点から、図１に示す例のように、直線部Ａ−Ｄ及び／又は直線部Ｃ−Ｆが、ＴＤ方向に平行となっていることが好ましい。しかしながら、本発明のフィルムでは、かかる構成に限定されることはない。
なお、本実施形態では、直線部は、厳密な意味で、直線である必要はなく、平面視形状に影響のない程度（例えば、当該直線の方向に直交する方向の長さ（幅）５０μｍ以下の程度、好適には３０μｍ以下の程度）において、ジグザグ形状、波形形状等となっていてもよい。
【００４４】
第一実施形態のフィルムでは、加工安定性の観点から、図１に示す例のように、曲率半径方向外側に位置する曲線部Ａ−Ｂ−Ｃの長さが、曲率半径方向内側に位置する曲線部Ｄ−Ｅ−Ｆの長さより長いものとなっている。しかしながら、本発明のフィルムでは、かかる構成に限定されることはない。
【００４５】
第一実施形態では、図１に示す例のように孔が多数設けられている場合、孔の平面視での形状は、全部の孔で同じであってもよく、一部の孔で異なっていてもよい。
【００４６】
第一実施形態では、孔の輪郭線をなす曲線部は、直線形状、ジグザグ形状、波形形状等の形状を有して延びるものとする。
【００４７】
第一実施形態のフィルムでは、外側に位置する曲線部Ａ−Ｂ−Ｃの延在長さＬＯｅは、１００μｍ〜６００μｍであることが好ましく、より好ましくは１２０〜５００μｍであり、さらに好ましくは１５０〜４００μｍである。１００μｍ以上であると、フィルムを加熱収縮させる際に空気の脱気速度が十分なものとなり好ましい。６００μｍ以下であると、フィルムを加熱収縮させた後の孔が十分小さくなり、虫の混入が防げ、好ましい。
【００４８】
また、外側に位置する曲線部Ａ−Ｂ−Ｃの両末端間の直線長さＬＯｓ、すなわち、線分Ａ−Ｃの長さが、１００μｍ〜３００μｍであることが好ましく、より好ましくは１００〜２５０μｍであり、さらに好ましくは１２０〜２２０μｍである。１００μｍ以上であると、フィルムを加熱収縮させる際に空気の脱気速度が十分なものとなり好ましい。３００μｍ以下であると、フィルムを加熱収縮させた後の孔が十分小さくなり、虫の混入が防げ、好ましい。
【００４９】
外側に位置する曲線部Ａ−Ｂ−Ｃの両末端間を結ぶ線分Ａ−Ｃと、外側に位置する曲線部との最大距離ＤＯ、すなわちＢと線分Ａ−Ｃとの距離が、１μｍ〜３００μｍであることが好ましく、より好ましくは５〜２５０μｍであり、さらに好ましくは２０〜２００μｍである。１μｍ以上であると、フィルムを加熱収縮させる際に空気の脱気速度が十分なものとなり好ましい。３００μｍ以下であると、フィルムを加熱収縮させた後の孔が十分小さくなり、虫の混入が防げ、好ましい。
【００５０】
第一実施形態のフィルムでは、内側に位置する曲線部Ｄ−Ｅ−Ｆの延在長さＬＩｅは、１００μｍ〜６００μｍであることが好ましく、より好ましくは１２０〜５００μｍであり、さらに好ましくは１５０〜４００μｍである。１００μｍ以上であると、フィルムを加熱収縮させた際に、余計な熱量で孔が拡大しづらく、虫の混入を防ぐのに適度な孔の大きさとなり、好ましい。６００μｍ以下であると、フィルムを加熱収縮させた後の孔が十分小さくなり、虫の混入が防げ、好ましい。
【００５１】
内側に位置する曲線部Ｄ−Ｅ−Ｆの両末端間の直線長さＬＩｓ、すなわち、線分Ｄ−Ｆの長さが、１００μｍ〜３００μｍであることが好ましく、より好ましくは１００〜２５０μｍであり、さらに好ましくは１２０〜２２０μｍである。１００μｍ以上であると、フィルムを加熱収縮させた際に、余計な熱量で孔が拡大しづらく、虫の混入を防ぐのに適度な孔の大きさとなり、好ましい。３００μｍ以下であると、フィルムを加熱収縮させた後の孔が十分小さくなり、虫の混入が防げ、好ましい。
【００５２】
内側に位置する曲線部Ｄ−Ｅ−Ｆの両末端間を結ぶ線分Ｄ−Ｆと、内側に位置する曲線部との最大距離ＤＩ、すなわちＥと線分Ｄ−Ｆとの距離が、１μｍ〜３００μｍであることが好ましく、より好ましくは５〜２５０μｍであり、さらに好ましくは２０〜２００μｍである。１μｍ以上であると、フィルムを加熱収縮させた際に、余計な熱量で孔が拡大しづらく、虫の混入を防ぐのに適度な孔の大きさとなり、好ましい。３００μｍ以下であると、フィルムを加熱収縮させた後の孔が十分小さくなり、虫の混入が防げ、好ましい。
【００５３】
第一実施形態のフィルムでは、外側に位置する曲線部Ａ−Ｂ−Ｃと、内側に位置する曲線部Ｄ−Ｅ−Ｆとの最大距離ＤＯＩ、図１に示す例においては線分Ｂ−Ｅの長さが、１μｍ〜３００μｍであることが好ましく、より好ましくは１〜２００μｍであり、さらに好ましくは１〜１００μｍである。１μｍ以上であると、フィルムを加熱収縮後の孔径が、電子レンジ加熱の際に容器変形せず空気が抜けるのに十分なものとなり好ましい。３００μｍ以下であると、フィルムを加熱収縮させた後の孔が十分小さくなり、虫の混入が防げ、好ましい。
【００５４】
第一実施形態では、本発明の効果を高める意味で、ＬＯｅ／ＬＩｅが、０．１７〜６であることが好ましく、より好ましくは０．３３〜３である。
【００５５】
また、第一実施形態では、本発明の効果を高める意味で、ＤＯＩ／ＤＯが、０．０１〜１００であることが好ましく、より好ましくは０．１〜１０である。
【００５６】
第一実施形態のフィルムでは、孔の面積Ｓが１００〜４５０００μｍ２であることが好ましく、より好ましくは１５０〜３００００μｍ２であり、さらに好ましくは２００〜１００００μｍ２である。
ここで、孔の面積は、平面視において孔の輪郭線により画成される領域の面積をいうものとする。孔の面積孔が多数設けられている場合には、多数の孔（例えば、任意の１０個）についての平均としてよい。
【００５７】
第一実施形態では、図１に示す例のように孔が多数設けられている場合、上述される、外側曲線部の延在長さＬＯｅ、外側曲線部の両末端間の直線長さＬＯｓ、外側曲線部の両末端間を結ぶ直線と外側曲線部との最大距離ＤＯ、内側曲線部の延在長さＬＩｅ、内側曲線部の両末端間の直線長さＬＩｓ、内側曲線部の両末端間を結ぶ直線と内側曲線部との最大距離ＤＩ、外側曲線部と内側曲線部との最大距離ＤＯＩ、孔の面積は、いずれも多数の孔についての平均としてよい。
【００５８】
本実施形態では、本実施形態のフィルムで被包装物を包み、加熱によりフィルムを収縮させることによって、被包装物を包装してよい。
【００５９】
本実施形態のフィルムは、内側に位置する曲線部Ｄ−Ｅ−Ｆの部分が弛んだ構造となっている、別の表現では、曲線部Ｄ−Ｅ−Ｆと線分Ｄ−Ｆとで画成されるフィルム部分がフィルム厚さ方向で表側及び裏側に折り曲げられる構造となっているため、熱収縮時に、孔の変形する速度が速くなる。そのため、包装時に包装体内部の空気が素早く抜け、包装スピードを下げずとも見栄えの良い包装体を作成できる。また、外側曲線部及び内側曲線部を設けることにより、フィルムに対して直線状ではなく曲線状の加工が施されているため、加熱収縮の際にノッチ効果の影響を受けづらく、裂けが伝播しづらくなり、フィルムに適当な大きさの孔を形成できる。
【００６０】
本実施形態のフィルムは、熱収縮性を備えており、１４０℃で３分間加熱した時、孔が略円形に変形することが好ましい。
ここで、略円形とは、円形のみならず、楕円形、オーバル形、多角形（例えば、八角形以上）も含む概念である。
【００６１】
本実施形態のフィルムは、加熱処理が施されていない状態で、孔の孔径が１００〜３００μｍであることが好ましく、より好ましくは１００〜２５０μｍであり、さらに好ましくは１２０〜２２０μｍである。
本実施形態のフィルムは、防虫性の観点から、１４０℃で３秒間加熱した後での上記孔の孔径が、１００〜４００μｍであることが好ましく、１５０〜３５０μｍであることがより好ましく、１５０〜３００μｍであることがさらに好ましい。
なお、孔径は、孔の最大径をいうものとし、平面視において孔の輪郭線上にある任意の２点間の直線距離のうち最大の距離をいうものとする。
【００６２】
第一実施形態では、図１に示す例のように孔が多数設けられている場合、上記加熱処理前後の孔の孔径は、多数の孔（例えば、任意の１０個）についての平均としてよい。
【００６３】
本実施形態のフィルムは、１４０℃で３秒間加熱した時の該加熱前後での上記孔の拡大率が、１００〜２００％であることが好ましく、より好ましくは１２０〜１８０％である。
【００６４】
中でも、１４０℃の収縮率が６８％以上９５％以下の熱収縮率のフィルムを用いると、１４０℃、３秒間の熱処理によって、穿孔の孔径が１００〜２００％拡大し、１００〜４００μｍの範囲まで拡大しやすくなる。
【００６５】
本実施形態のフィルムの孔の密度は、加熱処理が施されていない状態で、フィルムに穿孔加工が施された加工部において、１０〜１００個／ｃｍ２であることが好ましく、より好ましくは１０〜９０個／ｃｍ２であり、さらに好ましくは１０〜８０個／ｃｍ２である。
孔が１０個／ｃｍ２以上であれば、包装時に空気の抜けが良好であるため、ラインスピードが速い状態でも外観が良好な状態で包装が可能となる。孔が１００個／ｃｍ２を超えてくると、包装後に穿孔が目立ってしまい外観が悪くなる。
ここで、穿孔加工が施された加工部とは、ＭＤ方向１ｃｍ×ＴＤ方向１ｃｍの範囲において孔が少なくとも１個設けられている領域の集合を指す。
【００６６】
本実施形態において、孔の最小間隔は、好ましくは１〜１０ｍｍであり、より好ましくは１〜５ｍｍである。
なお、孔の最小間隔とは、フィルム上の任意の２つの孔間の距離のうちの最小値をいう。
【００６７】
本実施形態では、孔が、フィルムのＭＤ方向及びＴＤ幅方向について、一定のピッチで設けられていてよい。なお、ピッチは長手方向と幅方向とにおいて異なっていてもよい。かかるピッチは、１〜１０ｍｍであることが好ましく、より好ましくは１〜５ｍｍである。
【００６８】
本実施形態では、穿孔加工が施された加工部の面積は、フィルム面積の３〜４０％であることが好ましく、より好ましくは５〜３０％である。
【００６９】
本実施形態では、この穿孔は、フィルムで被包装物たる容器を包装する場合、容器上面に穿孔加工された領域が位置するように、フィルム中央部に行うのが好ましい。孔が容器上面に位置することで、電子レンジで過熱した際に容器蓋の蒸気口から抜け出た蒸気を逃がしやすく、容器の変形を抑制することが可能となる。
【００７０】
また、この穿孔の加工部位は、包装の際に容器や包装機との接触による破れの原因とならないよう、容器天面のＴＤ方向の幅より内側に位置するよう加工することが望ましい。
【００７１】
穿孔加工が施された加工部はフィルムのＴＤ方向に連続的に形成されてよく、加工部のＴＤ方向幅は、被包装物の周長の２〜５０％となるように調整するとよい。
なお、被包装物の周長とは、本実施形態のフィルムで包装する被包装物のフィルムＴＤ方向の周長をいう。
【００７２】
本フィルムの穿孔処理方法は、本発明をみたす穿孔が形成できるものであれば、特に限定されるものではない。本実施形態の穿孔は特公平１０−２８０５３４３号、特開２０１６−０５９９６７公報等に記載のような周知の構成の装置によって形成される。すなわち、周面に微小な突起刃が多数形成された刃付ローラーと、共に回転する受けローラーの間にフィルムを通すことで、本実施形態の孔が形成される。
その際、突起刃の形状を工夫することで、本実施形態の孔を形成することができる。また、フィルムを２枚以上重ねて、穿孔処理を行ってもよい。
【００７３】
＜第二実施形態＞
図２は、本発明のフィルムの第二実施形態をフィルムの上部から見た図である。
以下、この図を参照して本発明のフィルムの第二実施形態について説明するが、前述した第一実施形態との相違点を中心に説明し、同様の事項はその説明を省略する。
【００７４】
図２に示すように、第二実施形態のフィルムの孔の平面視での形状は、三日月形状をしている。
孔の輪郭線は、上に凸の曲線部Ａ−Ｂ−Ｃからなる輪郭部分と、上に凸の曲線部Ｄ−Ｅ−Ｆからなる輪郭部分とを有している。なお、点Ｂは、ＡからＣまでの曲線部の中点であり、点Ｅは、ＤからＦまでの曲線部の中点である。
孔は、Ａ−Ｂ−Ｃ−Ｅ−Ａの輪郭で囲まれた、三日月形状である。
【００７５】
図２に示す例では、曲線部Ａ−Ｂ−Ｃ及び曲線部Ａ−Ｅ−Ｃは、ともに楕円弧の一部である。しかしながら、本発明のフィルムでは、かかる構成に限定されることなく、曲線部Ａ−Ｂ−Ｃ及び曲線部Ａ−Ｅ−Ｃは、特に限定されることなく、円弧の一部、放物線の一部、双曲線の一部等であってもよい。
【００７６】
＜第三実施形態＞
図３は、本発明のフィルムの第三実施形態をフィルムの上部から見た図である。
以下、この図を参照して本発明のフィルムの第三実施形態について説明するが、前述した第一実施形態、第二実施形態との相違点を中心に説明し、同様の事項はその説明を省略する。
図３に示すように、第三実施形態のフィルムの孔の平面視での形状は、逆Ｕ字形状をしている。
孔の輪郭線は、上に凸の曲線部Ａ−Ｂ−Ｃからなる輪郭部分と、上に凸の曲線部Ｄ−Ｅ−Ｆからなる輪郭部分とを有している。なお、点Ｂは、ＡからＣまでの曲線部の中点であり、点Ｅは、ＤからＦまでの曲線部の中点である。孔の輪郭線は、上記両輪郭部分に加えて、ＭＤ方向に平行な直線部Ａ−Ｊ、ＴＤ方向に平行な直線部Ｊ−Ｉ、ＭＤ方向に平行な直線部Ｉ−Ｄ、ＭＤ方向に平行な直線部Ｆ−Ｈ、ＴＤ方向に平行な直線部Ｈ−Ｇ、ＭＤ方向に平行な直線部Ｇ−Ｃを有している。
孔は、Ａ−Ｂ−Ｃ−Ｇ−Ｈ−Ｆ−Ｅ−Ｄ−Ｉ−Ｊ−Ａの輪郭で囲まれた、逆Ｕ字形状である。
【００７７】
図３に示す例では、曲線部Ａ−Ｂ−Ｃ及び曲線部Ｄ−Ｅ−Ｆは、ともに円弧の一部である。しかしながら、本発明のフィルムでは、かかる構成に限定されることなく、曲線部Ａ−Ｂ−Ｃ及び曲線部Ｄ−Ｅ−Ｆの形状は、特に限定されることなく、楕円弧の一部、放物線の一部、双曲線の一部等であってもよい。
また、図３に示す例では、Ｃ−Ｇ−Ｈ−Ｆの輪郭及びＤ−Ｉ−Ｊ−Ａの輪郭は、複数の直線部からなるものである。しかしながら、本発明のフィルムでは、かかる構成に限定されることなく、Ｃ−Ｇ−Ｈ−Ｆの輪郭及びＤ−Ｉ−Ｊ−Ａの輪郭は、直線部に加えて曲線部を含むものであってもよく、複数の曲線部からなるものであってもよい。
【００７８】
上述の第一実施形態のフィルムでは、曲線部Ａ−Ｂ−Ｃと曲線部Ｄ−Ｅ−Ｆとが、同じ側（紙面下側）に曲率中心を有しており、曲線部Ａ−Ｂ−Ｃが曲率半径方向外側に、曲線部Ｄ−Ｅ−Ｆが曲率半径方向内側に、位置している。
上述の第二実施形態のフィルムでは、曲線部Ａ−Ｂ−Ｃと曲線部Ａ−Ｅ−Ｃとが、同じ側（紙面下側）に曲率中心を有しており、曲線部Ａ−Ｂ−Ｃが曲率半径方向外側に、曲線部Ｄ−Ｅ−Ｆが曲率半径方向内側に、位置している。
上述の第二実施形態のフィルムでは、曲線部Ａ−Ｂ−Ｃと曲線部Ｄ−Ｅ−Ｆとが、同じ側（紙面下側）に曲率中心を有しており、曲線部Ａ−Ｂ−Ｃが曲率半径方向外側に、曲線部Ｄ−Ｅ−Ｆが曲率半径方向内側に、位置している。
【００７９】
上述の第一の実施形態、第二の実施形態、第三の実施形態のフィルムでは、いずれにおいても、孔の輪郭線が含む曲線部は２つである。
しかしながら、本発明のフィルムでは、かかる構成に限定されることはなく、例えば、孔の輪郭線が含む曲線部は、３つ以上（例えば、３つ、４つ、５つ、６つ等）であってよく、また、外側曲線部及び内側曲線部がそれぞれ複数であってよい。
【００８０】
本発明は、第一の実施形態、第二の実施形態、第三の実施形態以外のその他の実施形態も含む。
【００８１】
その他の実施形態としては、例えば、外側曲線部の円弧の一部が、第一の実施形態のような中心角が１８０°の円弧（半円弧）に限られず、中心角が１８０°超の円弧であってよい（図４参照）。
かかる中心角は、２１０°以上、２４０°以上等としてよく、３００°以下、２７０°以下等としてよい。
上記実施形態における諸寸法は、第一の実施形態の場合と同様に定められてよく、具体的には図４に示すように定められてよい。
【００８２】
また、その他の実施形態としては、例えば、外側曲線部の円弧の一部が、第一の実施形態のような中心角が１８０°の円弧（半円弧）に限られず、中心角が１８０°未満の円弧であってよい（図５参照）。
かかる中心角は、６０°以上、９０°以上等としてよく、１５０°以下、１２０°以下等としてよい。
上記実施形態における諸寸法は、第一の実施形態の場合と同様に定められてよく、具体的には図５に示すように定められてよい。
【００８３】
さらに、その他の実施形態としては、例えば、孔の輪郭線が直線部を含んでいなくてもよい（図６参照）。
具体的には、図６に示すように、第一の実施形態における２つの直線部（図１における直線部Ａ−Ｄ及び直線部Ｃ−Ｆ）を、２つの曲線部（図６における２つの下方に凸の半円弧）に代えてよい。
上記実施形態における諸寸法は、第一の実施形態の場合に準じて定められてよく、具体的には図６に示すように定められてよい。
【００８４】
さらに、その他の実施形態としては、例えば、２つの外側曲線部の間に外側直線部が設けられ、２つの内側曲線部の間に内側直線部が設けられていてもよい（図７参照）。
なお、本実施形態において、上記の外側曲線部と上記の内側曲線部とを合わせて「曲線部組」ともいい、また、上記の外側直線部と上記の内側直線部とを合わせて「直線部組」ともいう。
言い換えれば、図７の例では、２つの曲線部組が１つの直線部組を挟むように設けられていてもよい。
具体的には、図７（Ａ）に示すように、第一の実施形態における外側曲線部を、第一外側曲線部Ａ−Ｂ−Ｃと第二外側曲線部Ａ’−Ｂ’−Ｃ’とに分け、元の外側曲線部の中央部分を、１つの外側直線部Ｃ−Ｃ’に代えてよい。また、図７（Ａ）に示すように、第一の実施形態における内側曲線部を、第一内側曲線部Ｄ−Ｅ−Ｆと第一内側曲線部Ｄ’−Ｅ’−Ｆ’とに分け、元の内側曲線部の中央部分を、１つの内側直線部Ｆ−Ｆ’に代えてよい。
上記実施形態における諸寸法は、第一の実施形態の場合に準じて定められてよく、具体的には図７（Ｂ）に示すように定められてよい。図７（Ｂ）には、第一外側曲線部についてのみその諸寸法を示す。
なお、図７の例のように、同じ側に曲率中心を有する２つの曲線部組が設けられている場合には、上述される、外側曲線部の延在長さＬＯｅ、外側曲線部の両末端間の直線長さＬＯｓ、外側曲線部の両末端間を結ぶ直線と外側曲線部との最大距離ＤＯ、内側曲線部の延在長さＬＩｅ、内側曲線部の両末端間の直線長さＬＩｓ、内側曲線部の両末端間を結ぶ直線と内側曲線部との最大距離ＤＩ、外側曲線部と内側曲線部との最大距離ＤＯＩは、いずれも、２つの曲線部組についての合計としてよい。
また、図７の例のように、同じ側に曲率中心を有する２つの曲線部組が設けられている場合には、ＬＯｅ／ＬＩｅ、ＤＯＩ／ＤＯは、いずれも、２つの曲線部組についての平均としてよい。
【００８５】
さらに、その他の実施形態としては、例えば、２つの外側曲線部の間に該２つの外側曲線部とは異なる側に曲率中心を有する外側曲線部が設けられ、２つの内側曲線部の間に該２つの内側曲線部とは異なる側に曲率中心を有する内側曲線部が設けられていてもよい（図８参照）。
言い換えれば、図８の例では、同じ側に曲率中心を有する２つの曲線部組が該２つの曲線部組とは異なる側に曲率中心を有する１つの曲線部組を挟むように設けられていてもよい。
具体的には、図８（Ａ）に示すように、上方に位置する曲線部は、円弧以外の曲線からなり上方に凸の曲線部Ａ−Ｂ−Ｃと、円弧以外の曲線からなり下方に凸の曲線部Ｃ−Ｃ’と、円弧以外の曲線からなり上方に凸の曲線部Ｃ’−Ｂ’−Ａ’とを含み、また、下方に位置する曲線部は、円弧以外の曲線からなり上方に凸の曲線部Ｄ−Ｅ−Ｆと、円弧以外の曲線からなり下方に凸の曲線部Ｆ−Ｆ’と、円弧以外の曲線からなり上方に凸の曲線部Ｄ’−Ｅ’−Ｆ’とを含む。
この例では、孔の輪郭線は、直線部Ａ−Ｄと、直線部Ａ’−Ｄ’とをさらに含む。
また、この例では、外側曲線部について、点Ｃ及び点Ｃ’が変曲点となっており、また、内側曲線部について、点Ｆ及び点Ｆ’が変曲点となっている。
さらに、この例では、点Ｂと点Ｅとを結ぶ直線部の長さがＤＯＩとなっている。
上記実施形態における諸寸法は、第一の実施形態の場合に準じて定められてよく、具体的には図８（Ｂ）に示すように定められてよい。図８（Ｂ）には、曲線部Ａ−Ｂ−Ｃと曲線部Ｄ−Ｅ−Ｆと直線部Ａ−Ｄと仮想線分Ｃ−Ｆとにより画成される孔部分についてのみその諸寸法を示す。
なお、図８の例のように、同じ側に曲率中心を有する２つの曲線部組と該２つの曲線部組とは異なる側に曲率中心を有する１つの曲線部組とが設けられている場合には、上述される、外側曲線部の延在長さＬＯｅ、外側曲線部の両末端間の直線長さＬＯｓ、外側曲線部の両末端間を結ぶ直線と外側曲線部との最大距離ＤＯ、内側曲線部の延在長さＬＩｅ、内側曲線部の両末端間の直線長さＬＩｓ、内側曲線部の両末端間を結ぶ直線と内側曲線部との最大距離ＤＩ、外側曲線部と内側曲線部との最大距離ＤＯＩは、いずれも、３つの曲線部組についての合計としてよい。
また、図８の例のように、同じ側に曲率中心を有する２つの曲線部組と該２つの曲線部組とは異なる側に曲率中心を有する１つの曲線部組とが設けられている場合には、ＬＯｅ／ＬＩｅ、ＤＯＩ／ＤＯは、いずれも、３つの曲線部組についての平均としてよい。
【００８６】
（包装体）
本実施形態の包装体は、被包装物が本実施形態のフィルムで包装されているものとしてよい。
【００８７】
被包装物としては、固形物や半固形物であることが好ましく、特に、食品や食品を内部に擁した弁当・惣菜容器であることが好ましい。
食品としては、例えば、肉類、魚介類、野菜類、果物類、麺類、飯類等が挙げられる。
肉類としては、例えば、カツレツ、から揚げ等が挙げられる。魚介類としては、例えば、シーフードフライ等が挙げられる。野菜類としては、例えば、ブロッコリー、ニンジン等の温野菜やコロッケ等が挙げられる。果物類としては、例えば、オレンジ、イチゴ等が挙げられる。麺類としては、例えば、ラーメン、うどん等が挙げられる。飯類としては、例えば、ピラフ、チャーハン等が挙げられる。
【００８８】
（ロール体）
本実施形態では、上述の本実施形態のフィルムを紙管等の芯に巻きつけてロール体を作製し、該ロール体を用いて上述の本実施形態の包装体を作製してよい。
【実施例】
【００８９】
以下、実施例により本発明を更に詳細に説明するが、本発明は下記の実施例に何ら限定されるものではない。
【００９０】
実施例、参考例、比較例で用いた樹脂は以下のとおりである。
【００９１】
・ＬＬ１：エチレン−α−オレフィン共重合体（シングルサイト系触媒で重合されたもの）、密度：０．９１３ｇ／ｃｍ３、ＭＩ：２．０ｇ／１０分、融解主ピーク温度：１１３℃
・ＬＬ２：エチレン−α−オレフィン共重合体（マルチサイト系触媒で重合されたもの）、密度：０．９１６ｇ／ｃｍ３、ＭＩ：２．０ｇ／１０分、融解主ピーク温度：１２０℃
・ＬＤ１：高圧法低密度ポリエチレン、密度＝０．９２１ｇ／ｃｍ３、ＭＩ＝０．４ｇ／１０分
【００９２】
［実施例１〜３、比較例１、参考例１］
表１に示す組成の樹脂組成物に、ジグリセリンオレート１．０質量％添加したものを環状ダイより単層又は３層原反として押出した後、冷水にて冷却固化して、折り幅１２０ｍｍ、厚さ５００μｍのチューブ状多層原反を作製した。これを電子線照射装置に誘導し、５００ｋＶに加速した電子線を照射し、吸収線量として７０ｋＧｙになるように架橋処理を行った。これを延伸機内に誘導して再加熱を行い、２対の差動ニップロール間に通して、エアー注入によりバブルを形成し、延伸開始点の加熱温度を１４０℃に設定し、流れ方向に８倍、幅方向に７倍の倍率でそれぞれ延伸を行い、平均厚みが９μｍ、表面層／内部層／表面層の各厚み比率（％）がそれぞれ、１５／７０／１５の熱収縮性フィルムを得た。フィルムの１００℃の収縮率は、ＭＤ／ＴＤ＝１５％／２５％であった。
【００９３】
実施例１〜３の熱収縮性フィルムへの穿孔加工は、以下のように行った。
刃付ローラーと、共に回転する受けローラーの間にフィルムを通し、表１に示す通りのサイズ、間隔を調整して、切り込み及び穿孔を形成した。このとき、孔の形状はアーチ形状となった。実施例１〜３の孔の形状については表１に示す通りとなった。
実施例４、５の熱収縮性フィルムへの穿孔加工も、上記実施例１〜３における加工と同様に行った。実施例４の孔の形状は、三日月形状、実施例５の孔の形状は、逆Ｕ字形状となった。
【００９４】
比較例１の熱収縮性フィルムへの穿孔加工は、ダイヤモンドロールと受けロールの間にフィルムを通し、多数の未貫通孔を含む微細孔を形成した後、誘電体ロールと電極の間を通過させアーク放電によって未貫通孔を貫通させることで、表１に示す通りのサイズの穿孔を形成した。このとき穿孔の形状は略円形状となった。
【００９５】
なお、実施例、比較例において、フィルムにおける穿孔加工した領域の面積及び箇所は、全て同じとした。
穿孔加工が施された加工部は、フィルム中央部とし、領域の面積はフィルム面積の１０％とした。
【００９６】
参考例１の熱収縮性フィルムへの穿孔加工は、直径１．０ｍｍの針状突起を５ｍｍの長さまでフィルムに刺し、表１に示す通りのサイズの穿孔を形成した。なお、穿孔の間隔はＴＤ方向に１５ｍｍ間隔で５個、ＭＤ方向に１５ｍｍ間隔でフィルム中央部に形成を行った。
【００９７】
実施例、参考例、比較例における孔の諸寸法は、表１に記載のとおりとした。
【００９８】
以下に、実施例、参考例、比較例において用いた測定方法を記す。
【００９９】
（１）熱処理前の孔の孔径、孔の形状
穿孔加工により、形成したフィルムの孔のうち１０個を任意に選び、その１０個について、マイクロメーター（株式会社キーエンス製、製品名：本体「ＶＨＸ−５０００」、レンズ「ＶＨ−ＺＳＴ」）により、最大径を測定し（下記例におけるアーチ形状の孔においては、上に凸の外側に位置する曲線の両末端間の直線の長さを測定し、下記例における円形状の孔については最も長い孔径を測定し）、その平均値を熱処理前の穿孔の孔径（μｍ）とした。また、熱処理前の上記１０個の孔について平面視での形状を観察した。
【０１００】
（２）熱処理後の孔の孔径、孔の形状
穿孔加工したフィルムを幅５５０ｍｍ、長さ１０００ｍのサイズにスリットし、１５ｃｍ×３０ｃｍのサイズの木枠へ熱収縮後に面積比率で１０％収縮するように貼り付け、シュリンクトンネル（ケーユーシステム社製：ＦＢ８００）内の温度を１４０℃、滞留時間を３秒に設定し、上記木枠に貼り付けたフィルムを通して、熱処理を行った。熱処理後のフィルムの中央部の孔のうち１０個を任意に選び、その１０個の孔径を「（１）熱処理前の孔の孔径」に記載のとおり測定し、その平均値を熱処理後の穿孔の孔径（μｍ）とした。また、熱処理後の上記１０個の孔について平面視での形状を観察した。
【０１０１】
（３）包装評価
フィルムを５５０ｍｍ幅にスリットし、株式会社フジキカイ製の「ＦＷ−３４５１Ａ−αＶ（商品名）」を用いて、シーピー化成株式会社製の「ＲＦ豚角丼内１７（商品名）」に２０℃の米飯を約２００ｇ入れた３０パックをピロー包装し、それぞれのフィルムでトンネル温度１４０℃、通過時間３秒と設定して、熱処理を行い、以下の基準に従って、包装時の仕上がりの評価を行った。
なお、ピロー包装は、ファンの風量の条件を変化させながら、行った。ファンの風量が３０Ｈｚから６０Ｈｚに変化するにつれ、ライン速度が遅くなるのと同等の効果がある。
（包装仕上がり）
○：包装体に小皺や角残りが無く、空気溜りが残っていないもの。
△：包装体に小皺や角残りがあるが、空気溜りが残っていないもの。
×：フィルムが収縮しきらずに、空気溜りが残っているもの。
【０１０２】
（４）虫侵入テスト
市販の蒸気口付き容器に入れられたパスタを各フィルムで熱収縮包装した弁当包装体を、２５℃に調整した部屋で、ナイロンゴースケージ（３０ｃｍ×３０ｃｍ×高さ３０ｃｍ）内の床面に設置し、オオキモンノミバエ１００頭をケージ内に放して試験を開始した。放虫２４時間後に各包装体内の侵入虫数を調査した。
【０１０３】
（５）外観評価
シーピー化成株式会社製の「ＲＦ豚角丼内１７（商品名）」の蓋に、８ポイントの文字で印刷されたシールを貼り付け、中に２０℃の米飯を約２００ｇ入れ、各フィルムで熱収縮包装したサンプルの天面の文字を、天面に対して２０°の角度から見た時に、容易に判別可能かどうかによって外観を以下のように評価した。
○：問題なく文字を判別できる。
△：少し文字が判別しづらい。
×：非常に文字が判別しづらい。
【０１０４】
【表１】
2020186020.tif 000003
【０１０５】
実施例１〜３では、包装仕上がり、虫侵入テストにおいて、良好であった。
比較例１では包装の仕上がりが良好となる条件が無く、比較例３では包装体は小皺や角のない仕上がりとなったが、穿孔の密度が極めて高いため、穿孔が目立ち販売品としては不適当なものであった。
参考例１では、熱処理後の穿孔の孔径が大きく、包装後の虫侵入テストにおいて多くの虫が侵入する結果であった。
【産業上の利用可能性】
【０１０６】
本発明は、包装スピードを下げることなく見栄えの良い包装体を作製でき、かつ小型昆虫の侵入を確実に阻止することができる、フィルムを提供することができる。
【符号の説明】
【０１０７】
ＬＯｅ  外側曲線部の延在長さ
ＬＯｓ  外側曲線部の両末端間の直線長さ
ＤＯ    外側曲線部の両末端間を結ぶ直線と外側曲線部との最大距離
ＬＩｅ  内側曲線部の延在長さ
ＬＩｓ  内側曲線部の両末端間の直線長さ
ＤＩ    内側曲線部の両末端間を結ぶ直線と内側曲線部との最大距離
ＤＯＩ  外側曲線部と内側曲線部との最大距離
Ｓ      孔の面積
【図１】
2020186020.tif 000004
【図２】
2020186020.tif 000005
【図３】
2020186020.tif 000006
【図４】
2020186020.tif 000007
【図５】
2020186020.tif 000008
【図６】
2020186020.tif 000009
【図７】
2020186020.tif 000010
【図８】
2020186020.tif 000011